ВОДОНЕПРОНИЦАЕМЫЙ СЛОИСТЫЙ УКРЫВНОЙ МАТЕРИАЛ

Техническое решение относится к области слоистых изделий на основе волокнистых полимерных материалов, которые могут быть использованы в различных отраслях промышленности и сельского хозяйства.
Известен защитный материал, выполненный в виде плоской слоистой конструкции, содержащей основной слой из полимерной пленки, армированной сеткой, слой из бумажного волокна с абсорбирующим агентом, при этом слои скреплены путем приклеивания, ламинирования или тепловой сваркой (RU 2014111251 А, 2015). Данный материал предложено использовать для аварийно-спасательных служб и в санитарных целях для транспортировки пациентов.
Однако укрывные свойства, обеспечивающие возможность использования материала для агротехнических целей, не описаны.
3
Известен слоистый материал, выполненный из чередующихся слоев из полиолефина и волокнистого нетканого материала, расположенного между слоями из полиолефина, при этом в качестве слоев полиолефина материал содержит сетку из полиолефина и пленку из полиолефина с перфорациями диаметром 5-10 мм, а в качестве нетканого материала - иглопробивной нетканый материал из полипропиленовых волокон с объемной плотностью порядка 0,1-1,0 г/см, упомянутые три слоя скреплены прошивкой дискретными нитями (RU 2021149 С1, 1994).
Известный материал обладает высокими фильтрующими и прочностными характеристиками, однако конструкция материала является достаточно сложной и не эффективной при ее использовании в качестве укрывного материала для выращивания сельскохозяйственных культур.
Известен материал технического назначения, эксплуатируемый длительное время на открытом воздухе в условиях повышенной влажности. Материал состоит из текстильной основы из синтетических волокон с эластомерным покрытием на основе этиленпропилендиенового сополимера. Материал имеет герметизирующий слой, который выполнен из полимерной смеси на основе бутилкаучука (RU 2206459 С2, 20.06.2003).
Однако известный материал малопригоден в качестве укрывного материала сельскохозяйственного назначения.
Наиболее близким по своей сущности и достигаемому техническому результату является источник US 5048228 А, 17.09.1991, из которого известен укрывной материал для защиты растений от перегрева и сорняков, выполненный в виде слоистого изделия, содержащего слой нетканого волокнистого материала, полученного по технологии спанбонд из 100%-ного полипропилена с заданной поверхностной плотностью 80±5% г/м2, а также слой из экструзионной сетки, также имеющий заданную поверхностную плотность.
Недостатком известного решения является недостаточная механическая прочность укрывного материал, высокая степень водопроницаемости и, как следствие, уменьшение сроков эксплуатации, особенно в районах с суровыми климатическими условиями.
Технической проблемой предложенного технического решения является расширение арсенала средств водонепроницаемых слоистых полимерных изделий, которые эффективны при использовании в качестве укрывных материалов агротехнического назначения и пригодны для использования в разных климатических условиях.
2
2
2
2
Поставленная задача решается описываемым водонепроницаемым слоистым укрывным материалом общей поверхностной плотностью 80±5% г/м, который содержит слой из нетканого волокнистого материала, изготовленного по технологии спанбонд из 100%-ного полипропилена с поверхностной плотностью 40±5% г/м, слой в виде экструзионной сетки из полипропилена, имеющей поверхностную плотность 14±5% г/м, и слой ламинирующего покрытия из полипропилена, имеющего поверхностную плотность 26±5% г/м, размещенный со стороны экструзионной сетки.
В объеме вышеизложенной совокупности признаков достигается заявленный технический результат. Ламинирующее покрытие обеспечивает материалу водонепроницаемость. Слой волокнистого нетканого материала с указанной поверхностной плотностью избавляет от конденсата и эффекта линзы на внутренней стороне укрытия, рассеивает солнечный свет, защищая растения от ожогов. Наличие армирующего слоя в виде экструзионной сетки повышает механическую прочность и позволяет использовать материал в течение нескольких сезонов без снижения качества укрытия каркасов парников и теплиц.
Техническое решение иллюстрируется представленным чертежом (Фиг. 1), где
1 - Нетканый волокнистый материал;
2 - Экструзионная сетка из полипропилена;
3 - Ламинирующий слой полипропилена.
Изготовление материала.
Изготовление водонепроницаемого слоистого укрывного материала состоит из нескольких стадий:
А) Получение нетканого материала по способу Спанбонд.
1. Сырьем для получения нетканого материала служит полипропилен.
2. Получение нетканого материала по способу Спанбонд происходит на комплектной установке, состоящей из трех прядильных башен, холстообразующего конвейера, термокаландра с гравированным валом для точечного скрепления холста и намоточного устройства.
Каждая прядильная башня оснащена дозирующим устройством для подачи гранул полипропилена, экструдера для плавления гранул полипропилена, откуда расплавленная масса полимера подается по расплавопроводу дозирующим насосом к прядильной балке.
В прядильную балку встроен фильерный комплект. Расплав, продавливаясь через отверстия фильеры фильерного комплекта, в виде тонких струек попадает в обдувочную шахту, охлаждается, превращаясь в тонкие волокна, которые вытягиваются струей воздуха и в хаотичном состоянии попадают в виде холста на ленту холстообразующей машины. Холсты из каждой прядильной башни накладываются друг на друга и подаются для скрепления в термический каландр. В термическом каландре происходит точечное скрепление холста, придавая материалу определенную прочность. Готовый нетканый материал наматывается на гильзу и поступает на следующую стадию изготовления.
Б) Соединение слоев слоистого укрывного материала методом экструзионного ламинирования.
2
2
1. Сырьем для получения слоистого укрывного материала служат: нетканый материал поверхностной плотности 40 г/м, экструзионная сетка поверхностной плотностью 14 г/м и гранулы полипропилена.
2. Соединение всех слоев происходит на ламинаторе, состоящем из загрузочного узла, экструдера, щелевой фильеры, двух размоточных узлов, вала охлаждения и намоточного устройства. Нетканый материал и экструзионная сетка подаются в зону подачи горячего расплава, который образуется в процессе плавления гранулята в экструдере и, выдавливаясь через щелевую фильеру, в виде тонкой пленки строго заданной толщины попадает на поверхность нетканого материла и экструзионной сетки, заполняя их ячейки. Все слои слоистого укрывного материала подаются в щель между прижимным и охлаждающим валом, при этом при определенном давлении и температуре охлаждающего вала происходит застывание горячего расплава и скрепление всех слоев. Скрепленные слои слоистого укрывного материала подаются в зону намотки.
В Таблице 1 приведены характеристики стандартных испытаний полученного материала.
Применение материала.
Материал крепят на подходящий каркас, таким образом, чтобы слой ламинирующего покрытия оказался с внешней стороны укрытия, а слой нетканого материала спанбонд - внутри укрытия.
Как следует из описания, заявителем решена поставленная задача, а именно: расширен ассортимент материалов, обеспечивающих возможность эффективной защиты посадок от дождей, ветров, заморозков, холодной росы и солнечных ожогов, при простой технологии изготовления укрывного материала.